АБРАЗИВНЫЕ ИНСТРУМЕНТЫ, ИМЕЮЩИЕ НЕПРЕРЫВНУЮ МЕТАЛЛИЧЕСКУЮ ФАЗУ ДЛЯ КРЕПЛЕНИЯ АБРАЗИВНОГО КОМПОНЕНТА К НЕСУЩЕМУ ЭЛЕМЕНТУ

1. Абразивное изделие, содержащее:
несущий элемент;
абразивный компонент, который включает абразивные частицы, скрепленные с металлической матрицей, при этом абразивный компонент включает сеть взаимосвязанных пор, в значительной мере заполненных пропитывающим материалом, имеющим композицию пропитывающего материала, содержащую, по меньшей мере, один металлический элемент; и
область крепления между абразивным компонентом и несущим элементом, которая содержит скрепляющий металл, имеющий композицию скрепляющего металла, содержащую, по меньшей мере, один металлический элемент, при этом область крепления является областью, отличной от несущего элемента и является отдельной фазой от несущего элемента, при этом разность элементного весового процента между композицией скрепляющего металла и композицией пропитывающего материала не превышает 20 вес.%, где разность элементного весового процента представляет собой абсолютное значение разности весового содержания каждого элемента, содержащегося в композиции скрепляющего металла, по отношению к композиции пропитывающего материала.
2. Абразивное изделие, содержащее:
2
несущий элемент, имеющий предел прочности на разрыв, по меньшей мере, около 600 Н/мм;
абразивный компонент, при этом абразивный компонент включает абразивные частицы, металлическую матрицу и пропитанный скрепляющий металл; и
область крепления между абразивным компонентом и несущим элементом.
3. Абразивное изделие, содержащее:
несущий элемент, являющийся в значительной мере стабильным по своему составу при температуре процесса;
абразивный компонент, который включает сеть взаимосвязанных пор, при этом абразивный компонент включает абразивные частицы и металлическую матрицу, которая является стабильной по своему составу при температуре процесса; и
скрепляющий металл, который расплавляется при температуре процесса, при этом скрепляющий металл пропитывает сеть взаимосвязанных пор и скрепляет абразивный компонент с несущим элементом при температуре процесса.
4. Абразивное изделие, содержащее:
несущий элемент;
абразивный компонент, который включает абразивные частицы, скрепленные с металлической матрицей, при этом металлическая матрица включает сеть взаимосвязанных пор, в значительной мере заполненных скрепляющим металлом; и
область крепления между абразивным компонентом и несущим элементом, которая содержит скрепляющий металл, при этом область крепления является областью, отличной от несущего элемента и является отдельной фазой от несущего элемента.
5. Абразивное изделие по п.1, у которого разность элементного весового процента между композицией скрепляющего металла и композицией пропитывающего материала не превышает 15 вес.%.
6. Абразивное изделие по п.2, у которого область крепления включает, по меньшей мере, около 90 вес.% скрепляющего металла.
2
7. Абразивное изделие по пп.1-5 или 6, которое имеет прочность на изгиб до разрушения, по меньшей мере, около 500 H/мм.
8. Абразивное изделие по пп.1-5 или 6, у которого композиция скрепляющего металла включает металл, выбранный из группы, состоящей из меди, медно-оловянной бронзы, медно-оловянно-цинкового сплава и любого их сочетания.
9. Абразивное изделие по пп.1-5 или 6, у которого абразивные частицы включают суперабразивные частицы.
10. Абразивное изделие по пп.1-5 или 6, у которого металлическая матрица включает металл, выбранный из группы, состоящей из железа, железного сплава, вольфрама, кобальта, никеля, хрома, титана, серебра и любого их сочетания.
11. Абразивное изделие по п.10, у которого металлическая матрица также включает редкоземельный элемент.
12. Способ формования абразивного изделия, включающий:
формование абразивного компонента путем прессования смеси, при этом смесь включающий абразивные частицы и металлическую матрицу, а абразивный компонент имеет взаимосвязанную сеть пор;
расположение скрепляющего металла между абразивным компонентом и несущим элементом;
нагревание для расплавления скрепляющего металла;
заливку, по меньшей мере, части скрепляющего металла во взаимосвязанную сеть пор для формирования уплотненного абразивного компонента; и
охлаждение, посредством которого происходит скрепление уплотненного абразивного компонента с несущим элементом.
13. Способ по п.12, в котором формование включает холодное прессование смеси.
14. Способ по п.12, в котором заливка происходит путем капиллярного действия.
15. Способ по п.12, в котором нагревание включает нагревание до температуры процесса, при этом температура процесса находится выше точки плавления скрепляющего металла, ниже точки плавления несущего элемента и ниже точки плавления пористого абразивного компонента.